(57)【要約】      （修正有）【課題】低電界域での応答性と分散媒中での分散安定性のよい電気泳動粒子を提供する。【解決手段】電気泳動粒子として、従来はアミノ酸基含有モノマーのみを使用していて、高帯電性と高分散安定性のバランスが難しかったが、本願では、従来のアミノ酸基含有モノマーに片末端にビニル基を有するシリコンマクロマー（下記一般式）を加え、それらの共重合体を使用する。2008287102.tif 000009式中、Ｒ1は水素原子またはメチル基、Ｒ1'は水素原子または炭素数１〜４のアルキル基、ｎは自然数、ｘは１〜３の整数を表わす。【選択図】なし【特許請求の範囲】
【請求項１】
表面に少なくとも下記一般式（Ｉ）で表されるモノマー成分と下記一般式（ＩＩ）で表されるモノマー成分とを含む共重合体である高分子成分を有することを特徴とする電気泳動粒子。
【化１】
2008287102.tif 000007
［式中、Ｒは水素原子またはメチル基を表す。］
【化２】
2008287102.tif 000008
［式中、Ｒ1は水素原子またはメチル基、Ｒ1'は水素原子または炭素数１〜４のアルキル基、ｎは自然数、ｘは１〜３の整数を表わす。］
【請求項２】
一般式（ＩＩ）で表されるモノマーの平均分子量が５００〜５０，０００であることを特徴とする請求項１に記載の電気泳動粒子。
【請求項３】
前記高分子成分が、白色乃至着色粒子の表面に化学結合によりグラフト化していることを特徴とする請求項１又は２に記載の電気泳動粒子。
【請求項４】
前記高分子成分が、白色乃至着色粒子を内包していることを特徴とする請求項１又は２に記載の電気泳動粒子。
【請求項５】
非極性溶媒中に請求項１〜４のいずれか一項に記載の電気泳動粒子を分散していることを特徴とする電気泳動粒子分散液。
【請求項６】
前記高分子成分は、非極性溶媒に対して不溶であることを特徴とする請求項５に記載の電気泳動粒子分散液。
【請求項７】
前記非極性溶媒に可溶な酸を含有していることを特徴とする請求項５又は６に記載の電気泳動粒子分散液。
【請求項８】
少なくとも一方が光透過性である一対の導電層間に請求項５〜７のいずれか一項に記載の電気泳動粒子分散液を有する画像表示媒体。
【請求項９】
請求項８に記載の画像表示媒体と、前記画像表示媒体に画像情報を供給する情報入力手段と、前記画像表示媒体及び前記情報入力手段に電力を供給する電力供給手段とを備えたことを特徴とする画像表示装置。
【発明の詳細な説明】
【技術分野】
【０００１】
本発明は、電気泳動粒子、電気泳動粒子分散液、これを利用した画像表示媒体及び画像表示装置に関する。
【背景技術】
【０００２】
従来、文字や静止画、動画等のいわゆる画像の表示用端末としてＣＲＴや液晶ディスプレイが用いられている。これらはデジタルデータを瞬時に表示し、書き換えることができるが、装置を常に持ち歩くことは困難であり、長時間の作業では眼が疲労したり、電源をオフにしては表示できないなど多くの欠点もある。一方、文字や静止画を書類などとして配布や保存するときは、プリンターにて紙媒体に記録される。この紙媒体は、いわゆるハードコピーとして、広く使用されているものである。ハードコピーは、ディスプレイより文章を読みやすく、疲れにくく、自由な姿勢で読むことができる。さらに、軽量で自由に持ち運びが可能である特徴を有する。しかし、ハードコピーは使用された後は廃棄され、リサイクルされるが、そのリサイクルには多くの労力と費用を要するので省資源の点では問題が残る。
【０００３】
上述のディスプレイとハードコピーの両方の長所を持った、書き換え可能でペーパーライクな表示媒体へのニーズは高く、これまでに高分子分散型液晶、双安定性コレステリック液晶、エレクトロクロミック素子、電気泳動素子等を用いた表示媒体が提案され、反射表示型で明るい表示ができ、かつメモリー性のある表示媒体として注目されている。中でも電気泳動素子を用いたものは、表示品質、表示動作時の消費電力の点で優れており、例えば、特許文献１，２などに開示されている。電気泳動表示媒体は、一組の透明電極の間に、着色した分散媒中に分散媒の色とは異なる色を有する複数の電気泳動粒子を分散させた分散液を封入してある。この場合、その電気泳動粒子（この欄では、単に泳動粒子とも言う。）は、分散媒中で表面に電荷を帯びており、透明電極間に電場を形成することにより粒子を移動させることが出来る。例えば、透明電極の一方に泳動粒子の電荷と逆の電荷を与えた場合には、泳動粒子がそちらに引き寄せられて、電極付近に堆積して泳動粒子の色が観測される。逆に、泳動粒子の電荷と同じ電荷を与えた場合には泳動粒子は反対側に移動するため分散媒の色が観測される。このように電極面の電荷を変化させることにより、観測される色を変化させる原理を応用して各種の表示を行うことができる。
【０００４】
電気泳動粒子の帯電は粒子表面の官能基による所が大きい。すなわち粒子表面のイオン性の極性基はイオン化することにより電荷を有するので、積極的に粒子にイオン性の極性基を付与することにより、その粒子を帯電させることが可能である。正帯電可能な極性基としてはアミノ基が、負帯電可能な極性基としてはカルボキシル基、スルホニル基、ホスホニル基などが知られている。
【０００５】
電気泳動粒子として少なくとも高分子成分を有する場合、正帯電の粒子としてアミノ基を有するモノマーを含む重合体を使用できることが広く知られている。例えばビニル基を有するモノマーの付加重合体の場合、アミノ基を有するモノマーの例としては、Ｎ−メチルアミノエチル（メタ）アクリレート、Ｎ−エチルアミノエチル（メタ）アクリレート、Ｎ,Ｎ−ジメチルアミノエチル（メタ）アクリレート、Ｎ,Ｎ−ジエチルアミノエチル（メタ）アクリレート、Ｎ,Ｎ−ジブチルアミノエチルアクリレート、Ｎ,Ｎ−ジ−ｔｅｒｔ−ブチルアミノエチルアクリレート、２−Ｎ−ピペリジルエチル（メタ）アクリレート、Ｎ−フェニルアミノエチルメタクリレート、Ｎ,Ｎ−ジフェニルアミノエチルメタクリレートなどのアクリレート、メタクリレート、ジメチルアミノスチレン、Ｎ−メチルアミノエチルスチレン、ジメチルアミノエトキシスチレン、ジフェニルアミノエチルスチレン、Ｎ−フェニルアミノエチルスチレンなどのスチレン誘導体、２−ビニルピリジン、４−ビニルピリジン、２−ビニル−６−メチルピリジンなどのビニルピリジン系化合物等が挙げられる。
【０００６】
電気泳動における粒子では、帯電量が大きいほど泳動速度や低電界での応答性が良く、表示切替速度の向上や駆動電圧の低減といった点で好ましい。上記アミノ基を有する高分子の場合でいえば、アミノ基が強い塩基性であるほど好ましい。このような強い塩基性を有するモノマーとして下記一般式（Ｉ）に示す化合物が挙げられる。目的は異なるが特許文献３、特許文献４などでも使用例が開示されている。
【０００７】
【化１】
2008287102.tif 000002
［式中、Ｒは水素原子またはメチル基を表わす。］。
【特許文献１】特開平５−１７３１９４号公報
【特許文献２】特許第２６１２４７２号公報
【特許文献３】特開２００４−５４２４８号公報
【特許文献４】特開２００６−１８２３６号公報
【発明の開示】
【発明が解決しようとする課題】
【０００８】
上述のように、電気泳動粒子の提案がなされており、特に一般式（Ｉ）に示した化合物は、塩基性が強く帯電性が十分であるが、その強い塩基性により親水性が強すぎ電気泳動表示媒体における非極性の分散媒との親和性がなく、分散媒中に安定に分散させることが困難であり、分散液中で凝集、沈降を引き起こしやすい。電気泳動表示媒体用の粒子としては、高帯電性と高分散安定性のバランスが難しい課題である。
【０００９】
本発明の目的は、上記課題を踏まえ、低電界域での応答性と分散媒中での分散安定性のよい電気泳動粒子及び電気泳動粒子分散液、並びにこの電気泳動粒子分散液を用いた低電圧での表示切り替え特性及び表示安定性に優れた画像表示媒体及び画像表示装置を提供することである。
【課題を解決するための手段】
【００１０】
上記課題を解決するため本発明者等は、以下の発明を完成した。  
本発明は、表面に少なくとも下記一般式（Ｉ）で表されるモノマー成分と下記一般式（ＩＩ）で表されるモノマー成分とを含む共重合体である高分子成分を有することを特徴とする電気泳動粒子である。
【００１１】
【化２】
2008287102.tif 000003
［式中、Ｒは水素原子またはメチル基を表す。］
【００１２】
【化３】
2008287102.tif 000004
［式中、Ｒ1は水素原子またはメチル基、Ｒ1'は水素原子または炭素数１〜４のアルキル基、ｎは自然数、ｘは１〜３の整数を表わす。］。
【００１３】
この発明によれば、電気泳動粒子の粒子表面が少なくとも一般式（Ｉ）と一般式（ＩＩ）のモノマーを構成要素に有する高分子から成ると、帯電性と分散安定性がバランスよく発揮できる電気泳動粒子となる。
【００１４】
好ましい本発明は、一般式（ＩＩ）で表されるモノマーの平均分子量が５００〜５０，０００であることを特徴とする前記電気泳動粒子である。
【００１５】
一般式（ＩＩ）で表されるモノマーの平均分子量が上記範囲にあると、特に帯電性と分散安定性がバランスよく発揮できる電気泳動粒子となる。
【００１６】
好ましい本発明は、前記高分子成分が、白色乃至着色粒子の表面に化学結合によりグラフト化していることを特徴とする前記電気泳動粒子である。
【００１７】
高分子成分が白色乃至着色粒子の表面に化学結合によりグラフト化しているので、白色乃至着色粒子表面に確実、強固に高分子成分層が形成されているので、帯電性と分散安定性が共に優れた電気泳動粒子が得られる。
【００１８】
好ましい本発明は、前記高分子成分が、白色乃至着色粒子を内包していることを特徴とする前記電気泳動粒子である。
【００１９】
高分子成分が白色乃至着色粒子を内包しているので、粒子表面が完全に高分子成分で覆われており、帯電性と分散安定性が共に優れた電気泳動粒子が得られる。
【００２０】
本発明は、非極性溶媒中に前記電気泳動粒子を分散していることを特徴とする電気泳動粒子分散液である。
【００２１】
電気泳動粒子を含む粒子を非極性溶媒に分散させることにより、帯電性と分散安定性が共に良好な電気泳動粒子分散液が得られる。
【００２２】
好ましい本発明は、前記高分子成分は、非極性溶媒に対して不溶であることを特徴とする前記電気泳動粒子分散液である。
【００２３】
高分子成分が非極性溶媒に対して溶解しないので、白色乃至着色粒子表面の高分子成分の皮膜を長期にわたり維持でき、絶縁性がより高く帯電性が優れた電気泳動粒子を得ることが出来る。
【００２４】
好ましい本発明は、前記非極性溶媒に可溶な酸を含有していることを特徴とする前記電気泳動粒子分散液である。
【００２５】
電気泳動粒子分散液が更に非極性溶媒に可溶な酸を含有していることにより、粒子表面のアミノ基との間の酸塩基解離によりアミノ基のイオン化がさらに進行するので、粒子が強い正帯電性を示し粒子の電気泳動性が向上する。
【００２６】
本発明は、少なくとも一方が光透過性である一対の導電層間に前記電気泳動粒子分散液を有する画像表示媒体である。
【００２７】
本発明は、前記画像表示媒体と、前記画像表示媒体に画像情報を供給する情報入力手段と、前記画像表示媒体及び前記情報入力手段に電力を供給する電力供給手段とを備えたことを特徴とする画像表示装置である。
【００２８】
上記画像表示媒体又は画像表示装置の発明によれば、前記本発明の電気泳動粒子分散液を含有してなるので、低電圧での応答および長期の表示安定性に優れた画像表示媒体および画像表示装置を提供することができる。
【発明の効果】
【００２９】
本発明によれば、低電界域での応答性と分散媒中での分散安定性のよい電気泳動粒子及び電気泳動粒子分散液、並びにこの電気泳動粒子分散液を用いた低電圧での表示切り替え特性に優れた及び表示安定性画像表示媒体及び画像表示装置を提供することができる。
【発明を実施するための最良の形態】
【００３０】
本発明を実施するための最良の形態を必要に応じて図面を参照にして説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明の好ましい形態における例であって、この特許請求の範囲を限定するものではない。
【００３１】
（第１の実施の形態）
本発明の第１の実施の形態における電気泳動粒子は、少なくとも表面に高分子成分を有する電気泳動粒子であって、該高分子成分は、少なくとも下記一般式（Ｉ）に示すアミノ基含有モノマーと一般式（ＩＩ）に示すモノマーを共に構成要素として有する共重合体である。
【００３２】
【化４】
2008287102.tif 000005
［式中、Ｒは水素原子またはメチル基を表す。］
【００３３】
【化５】
2008287102.tif 000006
［式中、Ｒ1は水素原子またはメチル基、Ｒ1'は水素原子または炭素数１〜４のアルキル基、ｎは自然数、ｘは１〜３の整数を表わす。］。
【００３４】
一般式（Ｉ）に示すアミノ基含有モノマーは末端アミノ基の２つの水素原子がアルキル基で置換されていない１級アミンであり、塩基性が強い。すなわちカチオンとしてのイオン強度が強い。したがって、このアミノ基含有モノマーを構成成分に有する高分子は強い正帯電性を示すことが可能となる。また、一般式（ＩＩ）に示すシリコーンマクロマーのポリシロキサン部位は非極性有機溶媒、特に脂肪族系炭化水素やシリコーンオイルといった電気泳動画像表示媒体に好適に用いられる分散媒に対して優れた親和性を有する。特に、片末端にビニル基を有するシリコーンマクロマーの重合体は主鎖に対して多くの側鎖が結合した櫛型構造をとり、この櫛型構造部分が溶媒に相溶する性質を持つことにより、このシリコーンマクロマーを構成成分に有する高分子には大きな立体効果が付与されて該分散媒に対して良好な分散安定性を有する。
【００３５】
一般式（ＩＩ）に示すシリコーンマクロマーは、単一の化合物であっても良いが、通常は分子量の異なる混合物として製造される。本発明におけるシリコーンマクロマーの分子量には特に制限はないが、通常、平均分子量として５００から５０，０００程度であり、例えば、一般式（ＩＩ）におけるｘ＝３で、分子量が１０００、５，０００、１０，０００のものが実際に製品として市販されており、いずれも本発明におけるシリコーンマクロマーとして良好に使用可能である。
【００３６】
本発明における電気泳動粒子の好ましい粒径範囲は１μｍ以下である。１μｍよりも大きいと粒子の分散媒中での分散安定性が低下し沈降しやすくなり、表示媒体では表示メモリ性に悪影響を及ぼす。なお、光の波長より大きく、視認できる大きさがあれば小さい方に制限はない。
【００３７】
（第２の実施の形態）
本発明の第２の実施の形態における電気泳動粒子は、白色乃至着色粒子の表面に第１の実施の形態における高分子成分が化学結合によりグラフト化している。白色乃至着色粒子の表面に、一般式（Ｉ）に示すモノマー成分のアミノ基に由来する塩基性基と、一般式（ＩＩ）に示すモノマー成分のポリシロキサンに由来する立体障害効果（粒子間引力に対する障害）とにより、帯電性と分散媒中での分散安定性に優れた粒子となる。
【００３８】
白色粒子としては、二酸化珪素、酸化アルミニウム、酸化チタンなどの金属酸化物の固体粒子が使用できる。黒色の着色粒子としては、例えば、カーボンブラック、アニリンブラック、ファーネスブラック、ランプブラック等が使用できる。シアンの着色粒子としては、例えば、フタロシアニンブルー、メチレンブルー、ビクトリアブルー、メチルバイオレット、アニリンブルー、ウルトラマリンブルー等が使用できる。マゼンタの着色粒子としては、例えば、ローダミン６Ｇレーキ、ジメチルキナクリドン、ウォッチングレッド、ローズベンガル、ローダミンＢ、アリザリンレーキ等が使用できる。イエローの着色粒子としては、例えば、クロムイエロー、ベンジジンイエロー、ハンザイエロー、ナフトールイエロー、モリブデンオレンジ、キノリンイエロー、タートラジン等が使用できる。
【００３９】
白色乃至着色粒子（単に粒子ともいう。）表面の高分子成分によるグラフト化において、本発明の高分子成分を粒子表面に形成するには、白色乃至着色粒子の表面に重合反応に寄与する官能基を付与すればよく、公知の方法が利用できる。酸化チタンなどの金属酸化物表面を有する粒子の場合は重合反応に寄与する官能基を持つカップリング剤で処理することが好ましい。例えば、表面にビニル基を付与する場合には。３−（トリメトキシシリル）プロピルメタクリレートなどのビニル基を有するシランカップリング剤と反応させればよい。また、粒子がカーボンブラックの場合には例えばビニルアニリンと反応させるとカーボンブラック表面にビニル基を付与できることが知られている。重合反応に寄与する官能基を付与した粒子と少なくとも一般式（Ｉ）および（ＩＩ）に示すモノマーのグラフト重合反応により、本実施の形態の高分子成分がグラフト化した電気泳動粒子が得られる。
【００４０】
（第３の実施の形態）
本発明の第３の実施の形態における電気泳動粒子は、本発明の第１の実施の形態における高分子成分が白色乃至着色粒子を内包しているものである。高分子成分中に白色乃至着色粒子が内包されていることにより、電気泳動粒子表面は一般式（Ｉ）に示すモノマー成分のアミノ基に由来する塩基性基と、一般式（ＩＩ）に示すモノマー成分のポリシロキサンに由来する立体効果（粒子間引力に対する障害）を有する高分子成分層となるので、帯電性と分散媒中での分散安定性に優れた粒子となる。
【００４１】
この実施の形態における電気泳動粒子を得る方法としては、一般式（Ｉ）に示すモノマー成分と一般式（ＩＩ）に示すモノマー成分とを予め共重合させた高分子成分を良溶解性の溶媒中に溶解し、その溶液中に白色乃至着色粒子を分散させ、該高分子成分の貧溶媒を加えて高分子成分を白色乃至着色粒子の表面に吸着させる所謂コアセルベーションを利用する方法や、特開２００５−２６５９３８号公報に開示されているように、白色乃至着色粒子を非極性溶媒中に分散させた状態でモノマーを添加し、重合と同時に白色乃至着色粒子表面に高分子層を形成させる方法等が挙げられるが、これらの方法に限定されるものではない。なお、使用する白色乃至着色粒子としては上記第２の実施の形態に挙げる粒子が使用できる。
【００４２】
（第４の実施の形態）
本発明の第４の実施の形態における電気泳動粒子分散液は、少なくとも白色乃至着色粒子の表面に、上記第１の実施の形態における高分子成分が化学結合によりグラフト化している電気泳動粒子を非極性溶媒に分散させたものである。電気泳動による表示に用いる場合には、分散媒としては電気絶縁性が高い非極性の有機溶媒であることが好ましい。このような非極性有機溶媒としてはペンタン、ヘキサン、ヘプタン、オクタン、ノナン、デカン、ドデカン等のパラフィン系炭化水素、イソヘキサン、イソオクタン、イソドデカン等のイソパラフィン系炭化水素、流動パラフィン等のアルキルナフテン系炭化水素、ベンゼン、トルエン、キシレン、アルキルベンゼン、ソルベントナフサ等の芳香族炭化水素、ジメチルシリコーンオイル、フェニルメチルシリコーンオイル、ジアルキルシリコーンオイル、アルキルフェニルシリコーンオイル、環状ポリジアルキルシロキサン又は環状ポリアルキルフェニルシロキサン等のシリコーンオイルなどが挙げられる。非極性溶媒には分散粒子の分散性を制御するためにさらに分散剤などを必要に応じて添加してもよい。電気泳動粒子分散液における電気泳動粒子の質量割合は、所望の濃度の色が得られるように適宜設定されるが、１〜５０質量％程度が適当である。これら各成分を非極性溶媒中に加え混合分散することにより粒子分散液を得る。この場合、分散手段としてホモジナイザー、ボールミル、サンドミル、アトライター等公知の分散手段を用いてもよい。
【００４３】
（第５の実施の形態）
本発明の第５の実施の形態における電気泳動粒子分散液は、少なくとも本発明の第１の実施の形態における高分子成分が白色乃至着色粒子を内包している電気泳動粒子を非極性溶媒に分散させたものである。
【００４４】
非極性溶媒としては上記第４の実施の形態における非極性溶媒が挙げられる。非極性溶媒には分散粒子の分散性を制御するためにさらに分散剤などが必要に応じて添加されることもある。粒子分散液における固形分の質量割合は、所望の濃度の色が得られるように適宜設定されるが、１〜５０質量％程度が適当である。これら各成分を非極性溶媒中に加え混合分散することにより粒子分散液を得る。この場合、分散手段としてホモジナイザー、ボールミル、サンドミル、アトライター等公知の分散手段を用いてもよい。
【００４５】
（第６の実施の形態）
本発明の第６の実施の形態における電気泳動粒子分散液は、上記第４又は第５の実施の形態における高分子成分が非極性溶媒に対して不溶であることを特徴とする電気泳動粒子分散液である。電気泳動粒子分散液中の電気泳動粒子における高分子成分が溶媒に不溶であることにより、電気泳動粒子表面は絶縁性の高い高分子成分の層となり帯電性が良好となる。本実施の形態で使用される高分子としては、一般式（Ｉ）及び（ＩＩ）に示されたモノマーに、さらに他のモノマーを組み合わせた共重合体が好ましい。組み合わせる他のモノマーとしては、例えば、２−エチルヘキシル（メタ）アクリレート、オクチル（メタ）アクリレート、ノニル（メタ）アクリレート、デシル（メタ）アクリレート、ラウリル（メタ）アクリレート、ステアリル（メタ）アクリレート、ビニルラウレート、メチル（メタ）アクリレート、エチル（メタ）アクリレート、ブチル（メタ）アクリレート、ヘキシル（メタ）アクリレート、シクロヘキシル（メタ）アクリレート、ベンジル（メタ）アクリレート、フェニル（メタ）アクリレート、スチレン、ビニルトルエン、ビニルアセテート、ジビニルベンゼン、エチレングリコールジ（メタ）アクリレート、ジエチレングリコールジ（メタ）アクリレート、トリエチレングリコールトリ（メタ）アクリレート、ブタンジオールジ（メタ）アクリレート、１,６−ヘキサンジオールジ（メタ）アクリレート、トリメチロールプロパントリ（メタ）アクリレート、テトラメチロールメタントリ（メタ）アクリレート、テトラメチロールメタンテトラ（メタ）アクリレート、ジプロピレングリコールジ（メタ）アクリレート、トリメチロールヘキサントリ（メタ）アクリレート、ぺンタエリスリットテトラ（メタ）アクリレート、１,３−ジブチレングリコールジ（メタ）アクリレート、トリメチロールエタントリ（メタ）アクリレート、等のビニル基を有するモノマーが挙げられ、これらのモノマーの１種又は２種以上を用いることが出来る。これら組み合わせる他のモノマーの種類、重合時の配合比を好適に定めることにより、非極性溶媒に不溶な共重合体とすれば良い。
【００４６】
（第７の実施の形態）
本発明の第７の実施の形態における電気泳動粒子分散液では、更に電気泳動粒子分散液に使用した非極性溶媒に可溶な酸を含有している。前記非極性溶媒に可溶な酸が、上述の実施の形態の電気泳動粒子分散液における電気泳動粒子表面の塩基性基であるアミノ基との相互作用により吸着し、酸塩基解離によるイオン生成によって電気泳動粒子はさらに正に帯電する。
【００４７】
この実施の形態で使用される非極性溶媒に可溶な酸を含有する物質としては、特に限定されないが、酸性基を有するモノマーとその他のモノマーとの共重合体が好ましい。その他のモノマーとしては、そのホモポリマーが使用される非極性溶媒に可溶であることが好ましい。酸性基を有するモノマーの例としては、（メタ）アクリル酸、マレイン酸、無水マレイン酸、イタコン酸、無水イタコン酸、フマル酸、桂皮酸、クロトン酸、ビニル安息香酸、２−メタクリロキシエチルコハク酸、２−メタクリロキシエチルマレイン酸、２−メタクリロキシエチルヘキサヒドロフタル酸、２−メタクリロキシエチルトリメリット酸、ビニルスルホン酸、アリルスルホン酸、スチレンスルホン酸、２−スルホエチルメタクリレート、２−アクリルアミド−２−メチルプロパンスルホン酸、３−クロロアミドホスホキシプロピルメタクリレート、２−メタクリロキシエチルアシッドホスフェート、ヒドロキシスチレン等が挙げられる。ホモポリマーが非極性溶媒に可溶であるモノマーは、使用する非極性溶媒によっても異なることもあるが、上記一般式（ＩＩ）に示すモノマーはそのホモポリマーが脂肪族系炭化水素、芳香族系炭化水素、シリコーンオイルなど多くの非極性溶媒に可溶である。
【００４８】
（第８の実施の形態）
本発明の第８の実施の形態を図１に示す画像表示媒体の模式図（１）基づき説明する。図１において１および２は導電層からなる電極であり、少なくとも一方は光透過性である。電極としては、Ａｌ、Ａｇ、Ｎｉ、Ｃｕ等の金属やＩＴＯ、ＳｎＯ２、ＺｎＯ：Ａｌ等の透明導電体をスパッタリング法、真空蒸着法、ＣＶＤ法、塗布法等で薄膜状に形成したもの、あるいは導電剤を溶媒又は合成樹脂バインダに混合して塗布したものなどが用いられる。導電剤としてはポリメチルベンジルトリメチルクロライド、ポリアリルポリメチルアンモニウムクロライド等のカチオン性高分子電解質、ポリスチレンスルホン酸塩、ポリアクリル酸塩等のアニオン性高分子電解質や電子伝導性の酸化亜鉛、酸化スズ、酸化インジウム微粉末等が用いられる。導電層はそれ自体が自己支持機能を有する程度に厚い場合もあるし、図示しない自己支持機能を有する基体上に導電層が設けられている場合もあり、いずれの場合も好適に使用できる。また、導電層１、２は、異方導電性を示す層であってもよいし、厚さ方向に導電性部分が貫通したパターン状ないしマルチドット状のセグメントを有する層であってもよい。いずれにおいても導電層１、２の一部に電源電極をコンタクトすれば導電層１、２の間に電界を生じさせることが可能となるので、白色ないし着色粒子は確実に移動できる。表示を行うには導電層１、２間の電圧印加手段を用意すればよい。
【００４９】
図１において、３は、電気泳動粒子分散液を含有するマイクロカプセルである。マイクロカプセルは、本発明の必須用件ではなくフォトリソグラフィーなどにより微細な隔壁を設けたセル内に後述の粒子分散液を封入しても良い。いずれにせよ２つの電極間を微細な多数のセルで区切った方が重力による粒子の偏りや粒子同士の凝集を防ぐことができるので好ましい。マイクロカプセルの作製方法としては、コアセルベーション法、相分離法など公知の方法が使用でき特に限定されない。
【００５０】
この実施の形態においては、４は白色電気泳動粒子である。この白色電気泳動粒子４は上述の本発明の電気泳動粒子の内、白色粒子を使用したものである。
【００５１】
この実施の形態においては、５は黒色や青色などに着色した非極性有機溶媒の分散媒であり、非極性有機溶媒が白色粒子の色とは異なる色に着色されている。着色分散媒には分散粒子の分散性を制御するために分散剤などが必要に応じて添加されることもある。分散媒の着色のために使用される染料の例としては、上記分散媒に可溶な油溶性染料が挙げられ、Ｃｏｌｏｕｒ  ＩｎｄｅｘにおいてＳｏｌｖｅｎｔ  ｄｙｅに分類される染料が好適に使用される。これらの染料にはアゾ系、アントラキノン系、フタロシアニン系、トリアリルメタン系の各色の染料が存在する。これら油性染料は、例えば、スピリットブラック（ＳＢ、ＳＳＢＢ、ＡＢ）、ニグロシンベース（ＳＡ、ＳＡＰ、ＳＡＰＬ、ＥＥ、ＥＥＬ、ＥＸ、ＥＸＢＰ、ＥＢ）、オイルイエロー（１０５、１０７、１２９、３Ｇ、ＧＧＳ）、オイルオレンジ（２０１、ＰＳ、ＰＲ）、ファーストオレンジ、オイルレッド（５Ｂ、ＲＲ、ＯＧ）、オイルスカーレット、オイルピンク３１２、オイルバイオレット＃７３０、マクロレックスブルーＲＲ、スミプラストグリーンＧ、オイルブラウン（ＧＲ、４１６）、スーダンブラックＸ６０、オイルグリーン（５０２、ＢＧ）、オイルブルー（６１３、２Ｎ、ＢＯＳ）、オイルブラック（ＨＢＢ、８６０、ＢＳ）、バリファーストイエロー（１１０１、１１０５、３１０８、４１２０）、バリファーストオレンジ（３２０９、３２１０）、バリファーストレッド（１３０６、１３５５、２３０３、３３０４、３３０６、３３２０）、バリファーストピンク２３１０Ｎ、バリファーストブラウン（２４０２、３４０５）、バリファーストブルー（３４０５、１５０１、１６０３、１６０５、１６０７、２６０６、２６１０）、バリファーストバイオレット（１７０１、１７０２）、ヴァリファーストブラック（１８０２、１８０７、３８０４、３８１０、３８２０、３８３０）が代表的なものとして挙げられるが、本発明の目的に反しない限り、ここに記載された染料以外の油性染料又は油溶性染料であっても構わない。
【００５２】
マイクロカプセル中の電気泳動粒子分散液における固形分の重量割合は、所望の濃度の色が得られるように適宜設定されるが、０．１〜２５質量％程度が適当である。すでに電気泳動粒子分散液の製造方法として説明したように、白色電気泳動粒子を着色した非極性溶媒中に加え混合分散することにより電気泳動粒子分散液を得ることができる。この場合、分散手段としてホモジナイザー、ボールミル、サンドミル、アトライター等公知の分散手段を用いてもよい。この電気泳動粒子分散液を用いて、コアセルベーション法、相分離法などでマイクロカプセルを作製する。
【００５３】
この実施の形態において、６は接着支持層であり、マイクロカプセルを導電層１、２間に保持する。接着支持層６には導電層に接着する任意の公知の材料が使用できるが、透明であること、また電気的絶縁性に優れることが好ましい。特に無溶剤型の硬化材料が好ましい。このような材料としては光硬化型のエポキシ樹脂、ウレタン樹脂、アクリル樹脂が挙げられる。
【００５４】
本実施の形態における画像表示媒体を製造するには、上記で得られた粒子分散液含有マイクロカプセル３と接着支持層６となる接着剤とを混合した混合物を電極１又は２に塗布し、対向電極２又は１を張り合わせる。塗布方法としてはブレード、ワイヤーバー、ディッピング、スピンコートなど公知の塗膜形成方法が使用でき、また特に限定されない。これらの工程により簡便に画像表示媒体を製造することが可能となる。
【００５５】
（第９の実施の形態）
本発明の第９の実施の形態を図２に基づき説明する。図２においては、マイクロカプセル３の内部以外は第８の実施の形態における画像表示媒体と同じである。図２において、マイクロカプセル３の内部の４Ａ、４Ｂは白色乃至着色電気泳動粒子であり、４Ａ、４Ｂの色及び帯電極性はそれぞれ異なる。図２において、７は分散媒であり、無色透明であることが白色乃至着色電気泳動粒子４Ａ、４Ｂの色の違いに基づく画像のコントラストに悪影響を与えないので好ましい。分散媒７には電気泳動粒子の分散性を制御するために分散剤などが必要に応じて添加されることもある。粒子分散液を構成する白色電気泳動粒子の例としては、前記第８の実施の形態における白色電気泳動粒子が挙げられる。着色電気泳動粒子の例としては、実施の形態１〜３で説明した着色粒子を用いた本発明の電気泳動粒子が挙げられる。図２において１および２は導電層で少なくとも一方は光透過性である。導電層としては前記の材料が使用できる。導電層１、２の一部に電源電極をコンタクトすれば導電層１、２の間に電界を生じさせることが可能となり、２種の粒子４Ａ、４Ｂは確実にかつそれぞれ逆方向に移動できる。表示を行うには導電層１、２間の電圧印加手段を用意すればよいので簡便である。
【００５６】
この実施の形態の画像表示媒体も、着色電気泳動粒子を加える以外は第７実施の形態の画像表示媒体とほぼ同じようにして製造できる。
【００５７】
（第１０の実施の形態）
本発明画像表示装置を第１０の実施の形態として図３に基づき説明する。図３に示されるように、本発明の画像表示装置１０は画像表示媒体１１を備え、そして、情報入力手段１１，図示しない駆動回路、演算回路、内部メモリ、電源手段等を備えている。表示媒体における電極は、ドットマトリックスを形成し、指定のドットをＯＮ表示することにより、全体として画像を表示する。図３において、１２は筺体である。また、電源手段としては、電池等の内部電力を備えていても、外部の電源から受電するコンセントなどの受電装置でも良い。
【００５８】
［実施例］
本発明を実施例によりさらに詳細に説明する。ただし、本発明は下記の実施例に限定されるものではない。なお、実施例、比較例の説明において、特に断らない場合は、部、％などは質量基準である。  
（実施例１）
（白色電気泳動粒子の作製）
撹拌機を備えた反応容器にエタノール９３部、水７部の混合溶媒を準備し、氷酢酸でｐＨを４．５に調整した。３−（トリメトキシシリル）プロピルメタクリレート１６部を溶解したのち酸化チタン１００部を加えて１０分攪拌を続けた。次いでエタノール１８０部を加えて攪拌し、遠心分離で回収した固体分を１昼夜放置してから７０℃で４時間真空乾燥して表面処理酸化チタンを得た。撹拌機、温度計及び還流冷却器を備えた別の反応容器内にトルエン１３０部を準備し、メタクリロキシプロピル変性シリコーン（株式会社チッソ製  サイラプレーンＦＭ−０７１１；一般式（ＩＩ）においてｘ＝３、分子量約１０００の化合物）９９部、アリルアミン１部を溶解した。ここに上記表面処理酸化チタン７５部、アゾビスイソブチロニトリル０．５部を溶解したトルエン５０部を加え窒素雰囲気下７０℃で６時間加熱攪拌した。反応終了後固体分を、遠心分離を繰り返しながらトルエンで洗浄し、最後に７０℃で４時間真空乾燥して目的とする白色の電気泳動粒子を得た。
【００５９】
（画像表示媒体の作製と動作）
水２９０部に尿素１０部、レソルシノール１部、エチレン−無水マレイン酸共重合体１０部を溶解したものを水酸化ナトリウム水溶液でｐＨを３．５に調整した。別にイソパラフィン系炭化水素溶媒（エクソン化学社製  Ｉｓｏｐａｒ  Ｇ）の染料（バイエル社製  マクロレックスブルーＲＲ）飽和溶液３０部に上記白色電気泳動粒子３部を加え超音波分散したものを粒子分散液として調製し、この分散液を上記水溶液に加え、さらにホルムアルデヒド溶液２５部を加えて５０℃で３時間加熱撹拌した。反応終了後吸引ろ過と水洗、乾燥によりマイクロカプセルを得た。
【００６０】
得られたマイクロカプセルをヒートシール用のウレタン樹脂中に分散させ、ＩＴＯ電極付きガラス基板上にワイヤーバーで塗布した。次にもう一枚のＩＴＯ電極で塗布膜を挟みラミネートした。
【００６１】
下部ＩＴＯ電極を基準にして、上部ＩＴＯ電極に−５Ｖを印加すると、白色電気泳動粒子は速やかに上部電極側に移動し、上部基板面上から見ると白色に見えた。次に上部電極に＋５Ｖを印加すると、白色電気泳動粒子は速やかに下部電極側に移動し、上部基板側から見ると電気泳動媒体中の染料の色に起因する着色状態が鮮明に見られた。白色表示時の光反射率（白色入射光量に対する反射光量の割合）は４５％であった。また、この白色状態のまま電圧印加停止して１日放置したところ光反射率にほとんど変化はなかった。
【００６２】
（実施例２）
（白色電気泳動粒子の作製）
撹拌機、温度計及び還流冷却器を備えた反応容器内にトルエン１３０部を準備し、ラウリルメタクリレート１００部を溶解した。ここに実施例１で得られた表面処理酸化チタン７５部、アゾビスイソブチロニトリル０．５部を溶解したトルエン５０部を加え窒素雰囲気下７０℃で６時間加熱攪拌した。反応終了後固体分を遠心分離を繰り返すことによりトルエンで洗浄し、最後に７０℃で４時間真空乾燥して目的とする白色の電気泳動粒子を得た。
【００６３】
（黒色電気泳動粒子の作製）
撹拌機、温度計及び還流冷却器を備えた反応容器に水３０００部を準備し、カーボンブラック１００部と３７％の塩酸３部を加えた。この中に４−ビニルアニリン２５部を加えて６５℃で加熱攪拌し、１０％の亜硝酸ナトリウム水溶液１２部を滴下した。さらに３時間加熱攪拌を続けて反応を終了し、固体分を遠心分離を繰り返すことにより水で洗浄し、最後に４０℃で４時間真空乾燥して表面処理カーボンブラックを得た。撹拌機、温度計及び還流冷却器を備えた別の反応容器内にトルエン１００部を準備し、メタクリロキシプロピル変性シリコーン（株式会社チッソ製  サイラプレーンＦＭ−０７１１；一般式（ＩＩ）においてｘ＝３、分子量約１０００の化合物）９９部、メタアリルアミン１部を溶解した。ここに上記表面処理カーボンブラック５０部、アゾビスイソブチロニトリル０．５部を加え窒素雰囲気下７０℃で６時間加熱攪拌した。反応終了後冷却しテトラヒドロフラン５００部を加えて攪拌し、メタノール３０００部中に投入し固体分を沈殿させた。ろ過により回収した固体分をテトラヒドロフランで洗浄し、最後に７０℃で４時間真空乾燥して目的とする黒色の電気泳動粒子を得た。
【００６４】
（画像表示媒体の作製と動作）
水２９０部に尿素１０部、レソルシノール１部、エチレン−無水マレイン酸共重合体１０部を溶解したものを水酸化ナトリウム水溶液でｐＨを３．５に調整した。別にイソパラフィン系炭化水素溶媒（エクソン化学社製  Ｉｓｏｐａｒ  Ｇ）２０部に上記白色電気泳動粒子１５部上記黒色電気泳動粒子０．７部、油溶性界面活性剤（ルブリゾール社製  Ｓｏｌｓｐｅｒｓｅ１７０００）０．１部を加え超音波分散したものを粒子分散液として調製し、この分散液を上記水溶液に加え、さらにホルムアルデヒド溶液２５部を加えて５０℃で３時間加熱撹拌した。反応終了後吸引ろ過と水洗、乾燥によりマイクロカプセルを回収した。
【００６５】
上記で得られたマイクロカプセルをヒートシール用のウレタン樹脂中に分散させ、ＩＴＯ電極付きガラス基板上にワイヤーバーで塗布した。次にもう一枚のＩＴＯ電極で塗布膜を挟みラミネートして画像表示媒体を作製した。
【００６６】
下部ＩＴＯ電極を基準にして。上部ＩＴＯ電極に−５Ｖを印加すると、黒色電気泳動粒子は速やかに上部電極側に移動し、白色電気泳動粒子は速やかに下部電極側に移動し、上部基板面から見ると黒色に見えた。次に上部電極に＋５Ｖを印加すると、白色電気泳動粒子は速やかに上部電極側に移動し、黒色電気泳動粒子は速やかに下部電極側に移動し、上部電極側から見ると白色に見えた。白色表示時の光反射率（白色入射光量に対する反射光量の割合）は４５％であった。また、この白色状態のまま電圧印加を停止して１日放置したところ光反射率にほとんど変化はなかった。
【００６７】
（実施例３）
本実施例における黒色電気泳動粒子は特開２００５−２６５９３８号公報に示す複合粒子製造方法に基づいて作製した。  
（黒色電気泳動粒子作製用分散剤の作製）
メタクリロキシプロピル変性シリコーン（株式会社チッソ製  サイラプレーンＦＭ−０７１１）１４部、メタクリル酸ジメチルアミノエチル（東京化成株式会社製）６部、重合開始剤であるアゾビスジメチルバレロニトリル０．１部をシリコーンオイル（信越化学株式会社製  ＫＦ−９６Ｌ  １ｃｓ）１８０部に溶解した溶液を収容し、窒素雰囲気下で６０℃で６時間加熱した。反応終了後シリコーンオイルを蒸発させて除去し、均一で透明な樹脂を得た。
【００６８】
（黒色電気泳動粒子の作製）
撹拌機、温度計及び還流冷却器を備えた反応容器内に前記分散剤１部、カーボンブラック１．５部、シリコーンオイル２００部を合わせて氷冷しながらホモジナイザーで１時間超音波照射し、カーボンブラックを分散した。これにメタクリル酸メチル６部、メタクリロキシプロピル変性シリコーン（株式会社チッソ製  サイラプレーンＦＭ−０７２５；一般式（ＩＩ）においてｘ＝３、分子量約１００００の化合物）３部、アリルアミン０．１部、及び重合開始剤であるアゾビスジメチルバレロニトリル０．０５部を加え、６０℃で６時間反応させた。反応終了後固体成分のみを回収、乾燥することにより目的とする黒色電気泳動粒子を作製した。
【００６９】
（画像表示媒体の作製と動作）
実施例２における黒色電気泳動粒子を、実施例３における黒色電気泳動粒子置き換えた以外は実施例２と同様に画像表示媒体を作製した。
【００７０】
下部ＩＴＯ電極を基準にして。上部ＩＴＯ電極に−５Ｖを印加すると、黒色電気泳動粒子は速やかに上部電極側に移動し、白色電気泳動粒子は速やかに下部電極側に移動し、上部基板面から見ると黒色に見えた。次に上部電極に＋５Ｖを印加すると、白色電気泳動粒子は速やかに上部電極側に移動し、黒色電気泳動粒子は速やかに下部電極側に移動し、上部電極側から見ると白色に見えた。白色表示時の光反射率（白色入射光量に対する反射光量の割合）は４５％であった。また、この白色状態のまま電圧印加を停止して１日放置したところ光反射率にほとんど変化はなかった。
【００７１】
（実施例４）
（非極性溶媒に可溶な酸の作製）
メタクリロキシプロピル変性シリコーン（株式会社チッソ製  サイラプレーンＦＭ−０７１１）１８部、メタクリル酸（東京化成株式会社製）２部、重合開始剤であるアゾビスジメチルバレロニトリル０．１部をシリコーンオイル（信越化学株式会社製  ＫＦ−９６Ｌ  １ｃｓ）１８０部に溶解した溶液を収容し、窒素雰囲気下で６０℃で６時間加熱した。反応終了後シリコーンオイルを蒸発させて除去し、均一で透明な樹脂を得た。
【００７２】
（画像表示媒体の作製と動作）
実施例３において、分散媒であるイソパラフィン系炭化水素溶媒に上記の酸０．１部を添加した以外は実施例３と同様にして画像表示媒体を作製した。
【００７３】
下部ＩＴＯ電極を基準にして。上部ＩＴＯ電極に−５Ｖを印加すると、黒色電気泳動粒子は速やかに上部電極側に移動し、白色電気泳動粒子は速やかに下部電極側に移動し、上部基板面から見ると黒色に見えた。次に上部電極に＋５Ｖを印加すると、白色電気泳動粒子は速やかに上部電極側に移動し、黒色電気泳動粒子は速やかに下部電極側に移動し、上部電極側から見ると白色に見えた。白色表示時の光反射率（白色入射光量に対する反射光量の割合）は４５％であった。また、この白色状態のまま電圧印加を停止して１日放置したところ光反射率にほとんど変化はなかった。
【００７４】
（比較例１）
（画像表示媒体の作製と動作）
白色電気泳動粒子として実施例１において、アリルアミンをメタクリル酸ジメチルアミノエチルに替えた以外は実施例１と同様にして画像表示媒体を作製し、実施例１と同様の電圧印加試験を実施した。５Ｖの電圧印加では白色表示時の光反射率は３０％しか得られず、実施例１と同等の白色表示時の光反射率を得るには１０Ｖ以上の電圧印加を要した。
【００７５】
（比較例２）
黒色電気泳動粒子として実施例２においてメタアリルアミンをメタクリル酸ジエチルアミノエチルに替えた以外は実施例２と同様にして画像表示媒体を作製し、実施例１と同様の電圧印加試験を実施した。５Ｖの電圧印加では白色表示時の光反射率は２５％しか得られず、実施例２と同等の白色表示時の光反射率を得るには１０Ｖ以上の電圧を要した。
【００７６】
（比較例３）
黒色電気泳動粒子として実施例３においてアリルアミンをメタクリル酸ジエチルアミノエチルに替えた以外は実施例３と同様にして画像表示媒体を作製し、実施例１と同様の電圧印加試験を実施した。５Ｖの電圧印加では白色表示時の光反射率は３０％しか得られず、実施例３と同等の白色表示時の光反射率を得るには１０Ｖ以上の電圧を要した。
【図面の簡単な説明】
【００７７】
【図１】画像表示媒体の断面概念図（１）
【図２】画像表示媒体の断面概念図（２）
【図３】画像表示装置の概念図
【符号の説明】
【００７８】
１：電極（導電層）
２：電極（導電層）
３：マイクロカプセル
４，４Ａ，４Ｂ：白色又は着色粒子
５：着色分散媒
６：接着支持層
７：分散媒
１０：画像表示装置
１１：画像表示媒体
１２：筺体
１３：情報入力手段
【図１】
2008287102.tif 000010
【図２】
2008287102.tif 000011
【図３】
2008287102.tif 000012